СПОСОБ БРИКЕТИРОВАНИЯ МЕТАЛЛИЧЕСКОЙ СТРУЖКИ

пл
Способ брикетирования металлической стружки, включающий измельчение стружки, ее прессование, печное и электроразрядное спекание с одновременным воздействием сжимающего давления, отличающийся тем, что величину сжимающего давления при прессовании варьируют от 0,06 до 0,15 предела прочности исходного брикетируемого материала, количество импульсов варьируют от 2 до 8, при этом продолжительность одного импульса устанавливают от 0,5 до 2,0 с, продолжительность промежутка между двумя отдельными импульсами - от 0,2 до 1,0 от продолжительности импульса, при этом суммарная продолжительность импульсов - от 1 до 16 с, а удельную энергию, подведенную при электроразрядном спекании, определяют по формуле к·Т·С, где:
к - коэффициент варьирования энергии,
пл
Т - температура плавления металла (К),
С - удельная теплоемкость (кДж/(кг·К)),
при этом коэффициент варьирования энергии выбирают в пределах от 0,6 до 0,95.